(57)【特許請求の範囲】
【請求項１】
特定範囲の波長の光を他の波長の光に変換する波長変換器であって、
吸収光の入射側および前記入射側の反対側の部材が光を透過する透過材料で形成された容器と、
吸収光に対し変換光を発し、イットリウム・アルミニウム・ガーネット系蛍光体（ＹＡＧ系蛍光体）またはルテチウム・アルミニウム・ガーネット系蛍光体（ＬＡＧ系蛍光体）を含む材料で形成される蛍光体粒子からなり、圧縮されて前記容器に封止された粉体と、を備えることを特徴とする波長変換器。
【請求項２】
前記粉体の充填率は、３０％以上であることを特徴とする請求項１記載の波長変換器。
【請求項３】
特定範囲の波長の光源光を発生させる光源と、
前記光源光を吸収し、他の波長の光に変換し発光する請求項１または請求項２記載の波長変換器と、を備えることを特徴とする発光装置。
【請求項４】
特定範囲の波長の光を他の波長の光に変換する波長変換器の製造方法であって、
吸収光の入射側および前記入射側の反対側の部材が光を透過する透過材料で形成された容器を準備する工程と、
前記容器内に、吸収光に対し変換光を発し、イットリウム・アルミニウム・ガーネット系蛍光体（ＹＡＧ系蛍光体）またはルテチウム・アルミニウム・ガーネット系蛍光体（ＬＡＧ系蛍光体）を含む材料で形成される蛍光体粒子からなる粉体を詰めて圧縮する工程と、
圧縮された前記粉体を収容した容器を封止する工程と、を含むことを特徴とする製造方法。
【請求項５】
特定範囲の波長の光を他の波長の光に変換する波長変換器の製造方法であって、
少なくとも一方が光を透過する透過材料で形成された容器を準備する工程と、
吸収光に対し変換光を発し、イットリウム・アルミニウム・ガーネット系蛍光体（ＹＡＧ系蛍光体）またはルテチウム・アルミニウム・ガーネット系蛍光体（ＬＡＧ系蛍光体）を含む材料で形成される蛍光体粒子からなる粉体からなる多孔質体を形成する工程と、
前記容器内に、前記多孔質体を収容する工程と、
前記多孔質体を収容した容器を封止する工程と、を含むことを特徴とする製造方法。
【発明の詳細な説明】
【技術分野】
【０００１】
本発明は、特定範囲の波長の光を他の波長の光に変換する波長変換器、その製造方法および発光装置に関する。
【背景技術】
【０００２】
従来、発光装置用光変換素子に用いられる波長変換部材には、エポキシやシリコーンなどに代表される樹脂内に蛍光体粒子を分散させたものが知られている。例えば、特許文献１記載の波長変換部材は、シリコーンにＹＡＧ(Yttrium Aluminum Garnet)等の黄色蛍光体を含有し、ＬＥＤ素子２から発せられる青色光で蛍光体を励起する。そして、青色光励起で得られた黄色光と透過した青色光との混合に基づく白色光を放射させている。
【０００３】
また、波長変換部材には、無機バインダ内に蛍光体粒子を分散させたものも知られている。例えば、特許文献２記載の発光装置は、透明材料で形成されるヒートシンク内の凹部にＳｉＡｌＯＮの蛍光体を鉛入りガラスで封止した発光部を有しており、その凹部に蓋をするように発光部の上面にヒートシンクが配設されている。
【０００４】
また、多孔質体の表面に蛍光体粒子を担持させた波長変換部材も知られている。例えば、特許文献３記載の波長変換部材は、ガラス、シリカ等の多孔質体をセル内に配し、貫通孔から、ＣｄＳｅ／ＺｎＳの微結晶からなる量子ドットを含む液体を注入し乾燥させて形成され、量子ドットが多孔質体の内表面上に担持されている。
【先行技術文献】
【特許文献】
【０００５】
【特許文献１】特開２００７−２６６３４３号公報
【特許文献２】特開２０１５−２１３０７６号公報
【特許文献３】特開２０１６−０１２７１１号公報
【発明の概要】
【発明が解決しようとする課題】
【０００６】
上記のような波長変換部材を安定的に効率よく製造するには、使用する蛍光体粒子に適した様々な条件（樹脂、無機バインダの選定や硬化条件等）を検証した上で、製造方法を確立する必要があり、これらを行なうのは煩雑である。
【０００７】
また、シリケート系、硫化物系等の一部の蛍光体については、吸湿により蛍光性能が劣化する。このように周辺環境中の条件により蛍光への変換性能が左右される蛍光体については、波長変換部材として利用することが困難である。また、上記のような波長変換部材の構成や製造条件に適した蛍光体粒子の種類は限定されるため、所望の蛍光体を用いて波長変換部材を構成することができない場合がある。
【０００８】
本発明は、このような事情に鑑みてなされたものであり、周辺環境による蛍光体への影響を防ぎつつ、作製条件に縛られずに蛍光体を用いて容易に作製できる波長変換器、その製造方法および発光装置を提供することを目的とする。
【課題を解決するための手段】
【０００９】
（１）上記の目的を達成するため、本発明の波長変換器は、特定範囲の波長の光を他の波長の光に変換する波長変換器であって、少なくとも一方が光を透過する透過材料で形成された容器と、吸収光に対し変換光を発する蛍光体粒子からなり、圧縮されて前記容器に封止された粉体と、を備えることを特徴としている。
【００１０】
このように蛍光体粒子の粉体を封止したものであるため、他の材料との混合等が不要であり、製造条件に縛られず構成を容易にすることができる。また、製造方法が蛍光体粒子に依らないため、所望の蛍光体を用いて波長変換器を容易に作製できる。また、蛍光体粒子が容器に封止されるため、周辺環境による蛍光体粒子への影響を防ぐことができる。
【００１１】
（２）また、本発明の波長変換器は、前記粉体の充填率が、３０％以上であることを特徴としている。このように粉体は、蛍光体粒子のみからなるため、他材料との屈折率の差による不要な光の散乱を抑止し、効率的に光を取り出すことができる。
【００１２】
（３）また、本発明の波長変換器は、前記容器が、吸収光の入射側および前記入射側の反対側の部材が透過材料で形成されていることを特徴としている。これにより、蛍光体粒子の圧粉体を封止した透過型の波長変換器を構成できる。
【００１３】
（４）また、本発明の波長変換器は、前記容器が、前記吸収光の入射側の部材が透過材料で形成され、前記入射側の反対側の部材が前記吸収光および変換光を反射する反射材料で形成されていることを特徴としている。これにより、蛍光体粒子の圧粉体を封止した反射型の波長変換器を構成できる。
【００１４】
（５）また、本発明の波長変換器は、前記蛍光体粒子が、イットリウム・アルミニウム・ガーネット系蛍光体（ＹＡＧ系蛍光体）またはルテチウム・アルミニウム・ガーネット系蛍光体（ＬＡＧ系蛍光体）を含む材料で形成されていることを特徴としている。このような高い発光効率を有する蛍光体粒子をそのまま容器内に圧縮、封止するだけで、大きい発光強度を有する波長変換器を構成できる。
【００１５】
（６）また、本発明の発光装置は、特定範囲の波長の光源光を発生させる光源と、前記光源光を吸収し、他の波長の光に変換し発光する請求項１から請求項５のいずれかに記載の波長変換器と、を備えることを特徴としている。これにより、蛍光体粒子の圧粉体を封止した波長変換器を備える発光装置を提供できる。
【００１６】
（７）また、本発明の製造方法は、特定範囲の波長の光を他の波長の光に変換する波長変換器の製造方法であって、少なくとも一方が光を透過する透過材料で形成された容器を準備する工程と、前記容器内に、吸収光に対し変換光を発する蛍光体粒子からなる粉体を詰めて圧縮する工程と、前記圧縮された粉体を収容した容器を封止する工程と、を含むことを特徴としている。このように、蛍光体粒子を圧縮して容器に封止するだけで波長変換器を容易に作製できる。
【００１７】
（８）また、本発明の製造方法は、特定範囲の波長の光を他の波長の光に変換する波長変換器の製造方法であって、少なくとも一方が光を透過する透過材料で形成された容器を準備する工程と、吸収光に対し変換光を発する蛍光体粒子からなる粉体からなる多孔質体を形成する工程と、前記容器内に、前記多孔質体を収容する工程と、前記多孔質体を収容した容器を封止する工程と、を含むことを特徴としている。このように、蛍光体粒子からなる多孔質体を形成し、それを容器に封止するだけで波長変換器を容易に作製できる。
【発明の効果】
【００１８】
本発明によれば、波長変換器について周辺環境による蛍光体への影響を防ぐことができる。また、作製条件に縛られずに蛍光体を用いては波長変換器を容易に作製できる。
【図面の簡単な説明】
【００１９】
【図１】（ａ）、（ｂ）それぞれ本発明の透過型および反射型の発光装置を示す模式図である。
【図２】（ａ）〜（ｃ）それぞれ本発明の波長変換器の製造工程を示す断面図である。
【図３】（ａ）、（ｂ）それぞれ本発明の反射型の波長変換器を示す断面図および平面図である。
【図４】試料に対する反射型の評価システムを示す模式図である。
【図５】所定のレーザパワー密度の光源光に対する各試料の発光強度を示すグラフである。
【発明を実施するための形態】
【００２０】
次に、本発明の実施の形態について、図面を参照しながら説明する。説明の理解を容易にするため、各図面において同一の構成要素に対しては同一の参照番号を付し、重複する説明は省略する。なお、構成図において、各構成要素の大きさは概念的に表したものであり、必ずしも実際の寸法比率を表すものではない。
【００２１】
［第１の実施形態］
（透過型の発光装置の構成）
図１（ａ）は、透過型の発光装置１０を示す模式図である。図１（ａ）に示すように、発光装置１０は、光源５０および波長変換器１００を備え、波長変換器１００を透過した光源光および波長変換器１００内で光源光による励起で発生した光を合わせて照射光を放射している。照射光は、例えば白色光とすることができる。
【００２２】
光源５０には、ＬＥＤ（Light Emitting Diode）またはＬＤ（Laser Diode）を用いることができる。ＬＥＤは、発光装置１０の設計に応じて特定範囲の波長を有する光源光（励起光）を発生させ、例えば、青色光を発生させる。また、ＬＤは波長や位相のばらつきの少ないコヒーレント光を発生させる。なお、光源５０は、これらに限られず、可視光以外を発生させるものであってもよいが、紫外光、紫色光、青色光、または緑色光を発生させるものが好ましい。このような発光装置１０は、例えば１０Ｗ以上光エネルギーの高出力の光源を用いた場合、工場、球場や美術館等の高所から広範囲を照らす公共施設の照明、または自動車のヘッドランプ等の長距離を照らす照明に応用すると高い効果が見込める。
【００２３】
（透過型の波長変換器の構成）
波長変換器１００は、容器１１０および容器１１０に収容された粉体１２０を備えている。波長変換器１００は、板状に形成され、光源光を透過させつつ、光源光を変換した変換光を発生させる。例えば、青色光の光源光を透過させつつ、蛍光体粒子１２２で変換された緑と赤や黄色の蛍光を透過させて、併せて白色光として放射できる。
【００２４】
容器１１０は、例えばサファイアやガラスのような光を透過する透過材料で形成されている。特に熱伝導率の高いサファイアで形成されていることが好ましい。容器１１０は、収容体１１１および蓋１１２で構成され、収容体１１１は凹部を有し、蓋１１２が収容体１１１に合わさって接着剤１１３により接合され収容体１１１の凹部を封止している。
【００２５】
このように、波長変換器１００は、蛍光体粒子１２２の粉体１２０を封止したものであるため、他の材料との混合等が不要であり、製造条件に縛られず構成を容易にすることができる。また、製造方法が蛍光体粒子１２２に依らないため、所望の蛍光体を用いて波長変換器１００を容易に作製できる。また、蛍光体粒子が容器に封止されるため、周辺環境による蛍光体粒子への影響を防ぐことができる。
【００２６】
粉体１２０は、収容体１１１の凹部に充填され、圧縮されて容器１１０に封止されている。粉体１２０は、蛍光体粒子１２２からなり、励起された蛍光体粒子１２２は吸収光に対し波長の異なる変換光を発する。粉体１２０は、蛍光体粒子１２２のみからなり、粉体１２０の充填率は、３０％以上であることが好ましい。これにより、光の散乱を抑止し、効率的に光を取り出すことができる。特に粉体１２０が一種類の蛍光体粒子のみからなる場合には、空気以外に一つの屈折率の材料だけを光が通り、散乱を抑えることができて好ましい。なお、粉体圧縮のみで粉体１２０を形成する場合、充填率は高くとも６０％となるため、３０％〜６０％が好ましい充填率となる。
【００２７】
蛍光体粒子１２２は、所定の粒子径の分布を有する２種類の粒子が混合されて充填率が調整されていてもよい。所定の粒子径の分布とは、例えば正規分布、ガウス分布のように一つのピークを有する分布である。２種類の蛍光体粒子には、平均粒子径の大きい大粒子および平均粒子径の小さい小粒子が含まれ、これら２粒度の粒子により全体の７０質量％以上が占められていることが好ましい。２粒度の粒子が混合された蛍光体粒子を用いる場合には、組み合わせに応じて充填率を６０〜８０％まで上げることができ、１粒度の蛍光体粒子である場合に比べ充填率を高くすることができる。混合される２粒度の粒子には、例えば、大粒子として平均粒子径１０〜２０μｍの粒子を用い、小粒子として平均粒子径２．５〜１０μｍの粒子を用いることができる。２種以上の蛍光体粒子に対し、積極的に散乱を制御、または光源光を透過させたい場合には、透光性のフィラーを添加してもよい。
【００２８】
蛍光体粒子１２２には、例えばイットリウム・アルミニウム・ガーネット系蛍光体（ＹＡＧ系蛍光体）またはルテチウム・アルミニウム・ガーネット系蛍光体（ＬＡＧ系蛍光体）を含む材料を用いることができる。このような高い発光効率を有する蛍光体粒子を、シリコーンや無機バインダに相当する発光に寄与しない他の材料と混合することなく、熱処理することもなく、そのまま容器内に圧縮、封止するだけで、大きい発光強度を有する波長変換器を構成できる。
【００２９】
その他、蛍光体粒子１２２は、発光させる色の設計に応じて以下のような材料から選択できる。例えば、ＢａＭｇＡｌ１０Ｏ１７：Ｅｕ、ＺｎＳ：Ａｇ，Ｃｌ、ＢａＡｌ２Ｓ４：ＥｕあるいはＣａＭｇＳｉ２Ｏ６：Ｅｕなどの青色系蛍光体、Ｚｎ２ＳｉＯ４：Ｍｎ、（Ｙ，Ｇｄ）ＢＯ３：Ｔｂ、ＺｎＳ：Ｃｕ，Ａｌ、（Ｍ１）２ＳｉＯ４：Ｅｕ、（Ｍ１）（Ｍ２）２Ｓ：Ｅｕ、（Ｍ３）３Ａｌ５Ｏ１２：Ｃｅ、ＳｉＡｌＯＮ：Ｅｕ、ＣａＳｉＡｌＯＮ：Ｅｕ、（Ｍ１）Ｓｉ２Ｏ２Ｎ：Ｅｕあるいは（Ｂａ，Ｓｒ，Ｍｇ）２ＳｉＯ４：Ｅｕ、Ｍｎなどの黄色または緑色系蛍光体、（Ｍ１）３ＳｉＯ５：Ｅｕあるいは（Ｍ１）Ｓ：Ｅｕなどの黄色、橙色または赤色系蛍光体、（Ｙ，Ｇｄ）ＢＯ３：Ｅｕ，Ｙ２Ｏ２Ｓ：Ｅｕ、（Ｍ１）２Ｓｉ５Ｎ８：Ｅｕ、（Ｍ１）ＡｌＳｉＮ３：ＥｕあるいはＹＰＶＯ４：ＥＵなどの赤色系蛍光体が挙げられる。なお、上記化学式において、Ｍ１は、Ｂａ、Ｃａ、ＳｒおよびＭｇからなる群のうちの少なくとも１つが含まれ、Ｍ２は、ＧａおよびＡｌのうち少なくとも１つが含まれ、Ｍ３は、Ｙ、Ｇｄ、ＬｕおよびＴｅからなる群のうち少なくとも１つが含まれる。
【００３０】
なお、上記の蛍光体粒子１２２は一例であり、波長変換器１００に用いられる蛍光体粒子１２２が必ずしも上記に限られるわけではない。蛍光体粒子１２２は、それ自体のみで焼成しても板状にできない材料や無機バインダで間を埋めるのが難しい材料である場合には、特に粉体１２０として波長変換器１００に用いられるのに適している。板状に形成するのが難しい蛍光体粒子１２２には、（Ｃａ，Ｓｒ）２Ｓｉ５Ｎ８：Ｅｕ、Ｃａ２Ｓｉ５Ｎ８：Ｅｕ、ＣａＡｌＳｉＮ３：Ｅｕ、（Ｃａ，Ｓｒ）ＡｌＳｉＮ３：Ｅｕ、αサイアロン：Ｅｕ、βサイアロン：Ｅｕなどが挙げられる。
【００３１】
なお、放熱の効率および光の透過率を考慮すると、透過型の波長変換器１００において、粉体１２０を構成する蛍光体粒子の平均粒子径および粉体の厚さは、蛍光体粒子径に対する粉体の厚さの比が下表の範囲であることが好ましい。
【表１】
0006712189.tif 000002
【００３２】
（反射型の発光装置の構成）
図１（ｂ）は、反射型の発光装置２０を示す模式図である。図１（ｂ）に示すように、発光装置２０は、光源５０および波長変換器２００を備え、例えば波長変換器２００で反射した光源光および波長変換器２００内で光源光による励起で発生した光を合わせて白色光のような照射光を放射させることができる。
【００３３】
（反射型の波長変換器）
波長変換器２００は、容器２１０および容器２１０に収容された粉体１２０を備えている。波長変換器２００は、板状に形成され、光源光を透過させつつ、光源光を変換した変換光を発生させる。例えば、青色光の光源光を透過させつつ、蛍光体粒子１２２で変換された緑と赤や黄色の蛍光を反射させて、併せて白色光として放射できる。
【００３４】
容器２１０は、収容体２１１および蓋２１２で構成され、収容体２１１は凹部を有し、蓋２１２が収容体２１１に合わさって収容体２１１凹部を封止している。収容体２１１は、例えばサファイアやガラスのような光を透過する透過材料で形成されている。蓋２１２は、例えばアルミニウムのような光を反射する反射材料で形成されている。特に、熱伝導率の高いアルミニウムで形成されていることが好ましい。収容体２１１に蓋２１２が接着剤１１３により接合され収容体２１１の凹部を封止している。
【００３５】
収容体２１１は、透過部材として光源光の入射側になり、蓋２１２は、反射部材として光源光の入射側とは反対側になるように、波長変換器２００は配置されている。蓋２１２は、光源光および変換光を反射させて照射光を放射できる。反射率を高めるために、蓋２１２の表面にはＡｇ膜が形成されていることが好ましい。
【００３６】
粉体１２０は、収容体２１１の凹部に充填され、圧縮されて容器２１０に封止されている。粉体１２０は、蛍光体粒子１２２からなり、励起された蛍光体粒子１２２は吸収光に対し波長の異なる変換光を発する。
【００３７】
なお、放熱の効率を考慮すると反射型の波長変換器２００において、粉体１２０を構成する蛍光体粒子の平均粒子径および粉体１２０の厚さは、蛍光体粒子径に対する粉体の厚さの比が下記の表の範囲であることが好ましい。
【表２】
0006712189.tif 000003
【００３８】
なお、上記の例とは異なり、収容体２１１の底部が反射材料で形成され、蓋２１２が透過材料で形成されていてもよい。その場合には、波長変換器２００は上記の例に対し入射側と反射側を逆にして配置される。また、このように粉体のみで蛍光体層を形成する場合には、透過型より光の経路を稼げる反射型が好ましい。
【００３９】
（波長変換器の製造方法）
上記のように構成される波長変換器の製造方法の一例を説明する。図２（ａ）〜（ｃ）は、それぞれ波長変換器２００の製造工程を示す断面図である。まず、凹部を有する収容体２１１とその収容体２１１を閉じるための蓋２１２からなる容器を準備する。そして、図２（ａ）に示すように、蛍光体粒子１２２からなる粉体を収容体２１１の凹部に投入し、振動を与えて充填状態を均す。
【００４０】
次に、図２（ｂ）に示すように蓋２１２とともに容器内の粉体を圧縮する。この際には一定の力で押圧できる装置を用いることが好ましいが、作業者が押圧してもよい。そして、図２（ｃ）に示すように、蓋２１２を収容体２１１の凹部開口端に合せて接着剤１１３により接着して粉体を封止する。このように、他の材料と混合することなく、熱処理することもなく、単に蛍光体粒子１２２を圧縮して容器２１０に封止するだけで波長変換器２００を容易に作製できる。
【００４１】
なお、上記の例では、蛍光体粒子１２２からなる粉体を容器に入れて押圧しているが、例えば一旦揮発性の溶媒に蛍光体粒子１２２を分散させて充填させた後、溶媒のみを揮発させ、蛍光体粒子１２２からなる多孔質体を成形し、その多孔質体を容器に収容、封止してもよい。
【００４２】
［第２の実施形態］
（機械的に封止された波長変換器）
上記の実施形態では、収容体２１１に蓋２１２が接着され、収容体２１１の凹部に粉体１２０が封止されているが、蓋は機械的に収容体に接合されていてもよい。図３（ａ）および（ｂ）は、それぞれ透過型の波長変換器の実施形態の断面図および平面図である。波長変換器３００は、容器３１０および粉体１２０を備えている。
【００４３】
容器３１０は、収容体３１１、蓋３１２、フランジ３３０、ネジ３４０で構成されている。収容体３１１は凹部を有し、凹部には、粉体１２０が圧縮されている。フランジ３３０は、円環状に形成され、外周が収容体３１１の外周に沿っており、内周は蓋３１２の外周より小さい径に沿っている。
【００４４】
したがって、蓋３１２が収容体３１１の開口部に嵌合した状態で、フランジ３３０と収容体３１１とがネジ止めされることにより、蓋３１２が押圧されて粉体１２０が圧縮されるとともに凹部が封止される。このように圧力を粉体１２０に与えながら粉体１２０を容器３１０に封止できるため、粉体１２０を十分な充填率まで圧縮し、それを維持することができる。収容体３１１および蓋３１２は、透過材料で形成され、光は蓋３１２側または収容体３１１の底部側から入射し、一部が異なる波長に変換され、残りはそのまま透過する。なお、蓋３１２が、反射材料で形成され、反射型の波長変換器を構成してもよい。その場合には、光は収容体３１１の底部側から入射し、蓋３１２で反射する。
【００４５】
［実施例］
（１）試料の作製方法
実施例１〜４の波長変換器を作製した。まず、サファイア製の収容体の凹部にＹＡＧ蛍光体粒子（平均粒子径１８μｍ、以下同様）からなる粉体を所定量秤量して投入した。このときに、圧縮後の粉体の厚みがそれぞれ３０、５０、１００、１５０μｍになるように投入量を制御した。次に、収容体に振動を与えて粉体の充填状態を均し、圧縮装置を用いて、容器内の粉体を０．５ＭＰａで圧縮した。そして、アルミニウム製の蓋を収容体の凹部開口端に合せて接着して粉体を封止した。
【００４６】
次に、比較例１の波長変換部材を作製した。まず、エチルシリケートとテルピネオールをＹＡＧ蛍光体粒子と混合してペーストを作製した。作製されたペーストを、スクリーン印刷法を用いて４０μｍの厚みになるように反射材となるアルミニウム板に塗布し、熱処理して、蛍光体層に透過材を接触させて外力で拘束することで比較例１の波長変換部材を得た。
【００４７】
（２）評価方法
上記のようにして得られた実施例１〜４、比較例１に対して発光強度の評価を行なった。具体的には試料に５Ｗ／ｍｍ２のレーザパワー密度のレーザを照射し、レーザ入力値に対する蛍光の発光強度を調べた。なお、蛍光の発光強度とは、評価システムを用いた場合に輝度計に示される数字を無次元化した相対強度である。
【００４８】
図４は、試料に対する反射型の評価システム７００を示す断面図である。図４に示すように、反射型の評価システム７００は、光源７１０、平凸レンズ７２０、両凸レンズ７３０、分光放射照度計７４０で構成されている。波長変換器１００からの反射光を集光して測定できるように各要素が配置されている。
【００４９】
平凸レンズ７２０に入った光源光は、試料Ｓ上の焦点へ集光される。そして、試料Ｓから生じた放射光を両凸レンズ７３０で集光し、その集光された光について波長４８０ｎｍ以下をカットした光の強度を分光放射照度計７４０で測定する。この測定値を蛍光の発光強度とする。レーザ光をレンズで集光し、照射面積を絞ることで、低出力のレーザでも単位面積あたりのエネルギー密度が上げられる。このエネルギー密度をレーザパワー密度とする。なお、試料Ｓには、それぞれの場面で実施例１〜４、比較例１を用いた。
【００５０】
（３）評価結果
図５は、各試料のレーザパワー密度に対する発光強度を示すグラフである。上記方法により得られた実施例１〜４、比較例１の試料を用いて青色ＬＥＤの光をサファイア板側から入射し、アルミニウム板で反射した光について発光スペクトルを確認した。
【００５１】
５００〜７００ｎｍ付近の蛍光のスペクトルを確認すると、実施例１〜４の方が比較例１よりも蛍光の発光強度が高いことを確認できた。比較例１の試料で発光強度が低くなったのは、無機バインダ成分による光の散乱や内部での吸収による輝度低下が原因と考えられる。また、実施例１〜４について厚みが厚いほど蛍光の発光強度が高いことも確認できた。
【符号の説明】
【００５２】
１０、２０  発光装置
５０  光源
１００  波長変換器
１１０  容器
１１１  収容体
１１２  蓋
１１３  接着剤
１２０  粉体
１２２  蛍光体粒子
２００  波長変換器
２１０  容器
２１１  収容体
２１２  蓋
３００  波長変換器
３１０  容器
３１１  収容体
３１２  蓋
３３０  フランジ
３４０  ネジ
７００  評価システム
７１０  光源
７２０  平凸レンズ
７３０  両凸レンズ
７４０  分光放射照度計
Ｓ  試料
【図１】
0006712189.tif 000004
【図２】
0006712189.tif 000005
【図３】
0006712189.tif 000006
【図４】
0006712189.tif 000007
【図５】
0006712189.tif 000008